(57)【要約】【課題】水中に浸漬しても寸法が変わりにくく、強度も低下しにくく、且つ、水濡れ時における把持力を向上させたゴム手袋及びその製造方法を提供する。【解決手段】ゴムラテックスからなるゴム手袋であって、４０℃の温水に６時間浸漬したときの膨潤率が１５％以下であることを特徴とするゴム手袋、及び手型を凝固剤で被覆した後、ゴムラテックス配合液に浸漬してゴムラテックスの皮膜を形成させ、次いで、リーチングして該皮膜中の水溶性成分を除去し、加熱硬化することを特徴とするゴム手袋の製造方法である。【選択図】なし【特許請求の範囲】
【請求項１】
ゴムラテックスからなるゴム手袋であって、４０℃の温水に６時間浸漬したときの膨潤率が１５％以下であることを特徴とするゴム手袋。
【請求項２】
４０℃の温水に６時間浸漬した後、１００℃で３０分乾燥したときの重量が、浸漬前に同条件で乾燥したときの重量の９７．５重量％以上であることを特徴とする請求項１に記載のゴム手袋。
【請求項３】
手型を凝固剤で被覆した後、ゴムラテックス配合液に浸漬してゴムラテックスの皮膜を形成させ、次いで、リーチングして該皮膜中の水溶性成分を除去し、加熱硬化することを特徴とするゴム手袋の製造方法。
【請求項４】
リーチングがゴムラテックスの皮膜中の水分残存率１２％以上で行われることを特徴とする請求項３に記載のゴム手袋の製造方法。
【請求項５】
ゴムラテックスの皮膜中の水分残存率が乾燥により調整されることを特徴とする請求項４に記載のゴム手袋の製造方法。
【請求項６】
乾燥が２５〜９０℃で３〜６０分行われることを特徴とする請求項５に記載のゴム手袋の製造方法。
【請求項７】
リーチングが２０℃以上の水で３０秒以上行われることを特徴とする請求項３〜６のいずれかに記載のゴム手袋の製造方法。
【請求項８】
加熱硬化が、ゴムラテックスの皮膜を１００〜１５０℃で９〜６０分加熱する工程を含むことを特徴とする請求項３〜７のいずれかに記載のゴム手袋の製造方法。
【発明の詳細な説明】
【技術分野】
【０００１】
本発明は、ゴム手袋及びその製造方法に係り、詳しくは、水中に浸漬しても寸法が変わりにくく、強度も低下しにくく、且つ、水濡れ時における把持力を向上させたゴム手袋及びその製造方法に関する。
【背景技術】
【０００２】
手袋は、一般家庭や工場といった様々な場面において人の手肌を保護するために広く利用されている。これらの手袋は用途に応じて様々な材料から製造されるが、このうち水濡れ作業の際に用いる手袋としては、ゴム製のものが好適に用いられ、必要に応じて裏面を繊維性手袋等でサポートしたものも用いられる。
【０００３】
通常、ゴム手袋はゴムラテックスを手型に被覆したのちに、このゴムラテックスを加熱硬化し、その後に硬化したゴムラテックスを手型から離型することにより得られる。しかしながら、ゴムラテックスはポリマー微粒子を安定的に分散させるために大量の界面活性剤を含んでいるため、ゴムラテックスからなるゴム手袋を水中での作業や水に濡れる作業（以下、水濡れ作業と称する）で使用すると、膨潤して寸法が大きくなったり、強度が低下してしまうことがあり、また、水濡れ作業の際にはこの界面活性剤がゴム手袋の表面に滲出して滑り易くなり、把持力が低下する原因になってしまう。
【０００４】
把持力低下の問題を解決するために、ゴムラテックスからなる手袋皮膜にＭｇＣＯ3 、ＭｇＯ、ＣａＣＯ3 、ＢａＣＯ3 を含有させ界面活性剤の滲出を抑えた手袋が開示されている（引用文献１参照）。しかしながら、この手袋では水濡れ時の滑性を解決し把持力を向上することが出来るものの、界面活性剤自体は除去されていないため、膨潤による寸法の変化及び強度低下の問題は解決されない。そればかりでなく、金属化合物の添加は蒸発残留物を増やしてしまうことになるため、例えば食品加工用、医薬品などの用途には使用できない。
【先行技術文献】
【特許文献】
【０００５】
【特許文献１】特開２０００−９６３２０号公報
【発明の概要】
【発明が解決しようとする課題】
【０００６】
本発明はかかる実情に鑑み、ゴムラテックスに含まれる界面活性剤を他の水溶性成分とともに除去することにより、水中に浸漬しても寸法が変わりにくく、強度も低下しにくく、且つ、水濡れ時における把持力を向上させたゴム手袋及びその製造方法を提供することを目的とする。
【課題を解決するための手段】
【０００７】
上記目的を達成するために、本発明の特徴は、ゴムラテックスからなるゴム手袋であって、４０℃の温水に６時間浸漬したときの膨潤率が１５％以下であるゴム手袋である。
【０００８】
本発明の他の特徴は、４０℃の温水に６時間浸漬した後、１００℃で３０分乾燥したときの重量が、浸漬前に同条件で乾燥したときの重量の９７．５重量％以上である上記のゴム手袋である。
【０００９】
本発明の他の特徴は、手型を凝固剤で被覆した後、ゴムラテックス配合液に浸漬してゴムラテックスの皮膜を形成させ、次いで、リーチングして該皮膜中の水溶性成分を除去し、加熱硬化するゴム手袋の製造方法である。
【００１０】
本発明の他の特徴は、リーチングがゴムラテックスの皮膜中の水分残存率１２％以上で行われる上記のゴム手袋の製造方法である。
【００１１】
本発明の他の特徴は、ゴムラテックス皮膜中の水分残存率が乾燥により調整される上記のゴム手袋の製造方法である。
【００１２】
本発明の他の特徴は、乾燥が２５〜９０℃で３〜６０分行われる上記のゴム手袋の製造方法である。
【００１３】
本発明の他の特徴は、リーチングが２０℃以上の水で３０秒以上行われる上記のゴム手袋の製造方法である。
【００１４】
本発明の他の特徴は、加熱硬化が、ゴムラテックスの皮膜を１００〜１５０℃で９〜６０分加熱する工程を含む上記のゴム手袋の製造方法である。
【発明の効果】
【００１５】
本発明によるゴム手袋は、界面活性剤を含む水溶性成分が除去されているので、水に浸漬した際の膨潤率が低く、強度の低下も少なく、水濡れ時における滑止性に優れている。
また、本発明によるゴム手袋の製造方法は、加熱硬化する前であって、ゴムラテックスの皮膜中の水分残存率が特定の範囲のときにリーチングを行うので、界面活性剤を含む水溶性成分を効果的に除去することができ、従って、水に浸漬した際の膨潤率が低く、強度の低下も少なく、水濡れ時における滑止性に優れたゴム手袋を得ることができる。
【発明を実施するための形態】
【００１６】
本発明のゴム手袋は、ゴムラテックスからなるゴム手袋であって、４０℃の温水に６時間浸漬したときの膨潤率が１５％以下であることを特徴とする。
本発明における膨潤率は下記の方法で求められる。
ゴム手袋の甲部分から約５×５ｃｍ四方の略正方形の試験片を切り取り、切り取った試験片の面積を測定した。その後、４０℃の水に６時間浸漬して膨潤させ、膨潤後の試験片の面積を測定した。膨潤率はＪＩＳ  Ｋ６２５８に準拠して下記式により算出する。なお、試験片面積は対角線２本の長さを測定し、対角線２本の長さの積を２で割ることにより算出する。
膨潤率（％）＝（膨潤試験後の試験片面積／膨潤試験前の試験片面積−１）×１００
【００１７】
本発明において使用されるゴムラテックスとしては、天然ゴムラテックス、アクリロニトリルーブタジエンゴムやスチレンーブタジエンゴムなどの合成ゴムラテックスが例示される。
通常、ゴムラテックスは乳化重合時の乳化剤として、又は、物性改良の目的で界面活性剤を含んでいる。界面活性剤としては、主として、アルキルベンゼンスルフォン酸ナトリウム、ジブチルナフタレンスルフォン酸ナトリウム、オレイン酸ナトリウム等のアニオン系活性剤が用いられる。
本発明においてもこのようなゴムラテックスを用いるが、本発明のゴム手袋は界面活性剤が他の水溶性成分とともに除去され、その結果、水中に浸漬させた場合の膨潤率は低く抑えられ、具体的には、４０℃の温水に６時間浸漬した場合の膨潤率が１５％以下である。従って、水濡れ作業中に手袋の強度が低下して破損したり、手袋が膨潤して寸法が変化して作業性が悪化するといったトラブルが防止される。膨潤率は好ましくは１０％以下、より好ましくは５％以下である。
【００１８】
また、本発明のゴム手袋は滲出する水溶性成分の量が極めて少なく、従って、水濡れ作業の場合においても水溶性成分に含まれる界面活性剤が滑性の原因となる心配がなく、優れた把持力が維持される。
また、本発明のゴム手袋は、４０℃の温水に６時間浸漬した後、１００℃で３０分乾燥したときの重量が、浸漬前に同条件で乾燥したときの重量の９７．５重量％以上になる程度に、予め水溶性成分が除去されているものが好ましい。なお、本明細書において、浸漬前の乾燥重量（ａ）に対する、４０℃の温水に６時間浸漬した後の乾燥重量（ｂ）の割合（ｂ／ａ）を重量変化率と称することがある。重量変化率は、１００重量％に近い程望ましい。
【００１９】
上記のようなゴム手袋は、手型を凝固剤で被覆した後、ゴムラテックス配合液に浸漬してゴムラテックスの皮膜を形成させ、次いで、リーチングして該皮膜中の界面活性剤を他の水溶性成分とともに除去し、加熱硬化することにより得られる。従来の手袋においてリーチングは加熱硬化後に行われるのが一般的であるのに対し、本発明では加熱硬化前にリーチングが行われる。
ゴムラテックス配合液には、上記したゴムラテックスの他、通常用いられる加硫剤、加硫促進剤、老化防止剤、ｐＨ調整剤、金属酸化物等の各種添加剤が配合される。
【００２０】
本発明において使用する凝固剤は、ゴムラテックスを凝固させ皮膜を形成するために通常使用されるものでよく、具体的には蟻酸、酢酸、硫酸等の酸や、塩化ナトリウム、硫酸アルミニウム、硝酸カルシウム等の塩が使用されるが、硝酸カルシウムに代表される２価のアルカリ土類金属の無機塩が凝固力が強い点で好ましい。
【００２１】
凝固剤の使用量も通常のゴム手袋を作成する場合における通常の量でよいが、凝固剤の量を多くしてゴムラテックスを強固に凝固させれば、硬化前リーチングの際にゴムラテックスの一部がリーチング水中に懸濁する恐れが減少し、硬化前リーチング前の乾燥を省略又は軽減できる場合があるので好ましい。
具体的には、凝固剤として硝酸カルシウムに代表される２価のアルカリ土類金属の無機塩の水溶液又はアルコール溶液を用い、濃度を３５重量％以上、好ましくは、４５重量％以上とすれば、ゴムラテックス皮膜の一部がリーチング水中に懸濁することは防止される。
【００２２】
凝固剤の濃度が低く、及び／又は、凝固力が弱い凝固剤を用いる場合であっても、ゴムラテックス皮膜中の水分残存率を下げることにより、上記した通常のリーチング条件で硬化前リーチングを行う際におけるゴムラテックス皮膜の一部がリーチング水中に懸濁することは防止できる。なお、水分残存率とは、手型に付着した直後のゴムラテックスに含まれる水分量に対する乾燥後のゴムラテックスに含まれる水分量の割合をパーセントで表した数値であり、乾燥をしない場合の水分残存率は１００％になる。
具体的な水分残存率はリーチングの際にゴムラテックス皮膜の一部がリーチング水中に懸濁しない程度であればよいが、水分残存率が１２％未満になれば、ゴムラテックス内の水溶性成分が滲出しにくくなるので１２％以上の状態でリーチングするのが好ましい。
なお、凝固剤の濃度が低く、及び／又は、凝固力が弱い凝固剤を用いる場合であっても、リーチングの条件を、例えば、２０℃の静置した水中でリーチングを行う等に緩和すれば、ゴムラテックス皮膜の一部のリーチング水中への懸濁を防ぐことができる。従って、実質的に水分残存率の上限は無く、即ち水分残存率が１００％であってもよい。リーチングを効果的に行う視点からは、水分残存率は、好ましくは１２〜９０％、より好ましくは３０〜８５％、更に好ましくは５０〜８０％である。
【００２３】
本発明における水分残存率は下記の方法により求められる。
水分残存率（％）＝（乾燥直後の皮膜の水分量／皮膜が有する最大水分量）×１００
分母の「皮膜が有する最大水分量」とはラテックス配合液の非固形分量に相当する。従って、例えば、固形分４０重量％と非固形分６０重量％からなるラテックス配合液を１００ｇ使用して手袋皮膜を作製した場合、皮膜が有する最大水分量は６０ｇになる。
分子の「乾燥直後のフィルム水分量」とは乾燥によって残存した非固形分量に相当する。従って、上記の固形分４０重量％と非固形分６０重量％からなるラテックス配合液を手型表面上に１００ｇ付着させて手袋皮膜を作製し、乾燥によって２０ｇの水が蒸発した場合、乾燥直後の皮膜の水分量は４０ｇになる。
故に、上記例の場合、水分残存率は、下記の通り６７％となる。
水分残存率（％）＝（４０ｇ／６０ｇ）×１００＝６７％
【００２４】
水分残存率の調整は、通常、乾燥によって行う。乾燥条件は水分残存率が上記範囲内に調整できれば特に限定されないが、温度は好ましくは２５〜９０℃、より好ましくは２５〜５０℃、乾燥時間は好ましくは３〜６０分、より好ましくは５〜１５分である。
乾燥温度が２５℃未満では、水分の蒸発が遅いので製造効率が悪くなる傾向がある。また９０℃を超えると一部で加熱硬化が始まってしまう可能性があり、その結果、リーチングの効率が悪くなり、水溶性成分の滲出が十分に行われない場合がある。
乾燥時間が３分未満では、例えば、凝固剤の濃度が低く、及び／又は凝固力が弱い凝固剤を用い、リーチングの条件が通常の加熱硬化後のリーチング条件と同程度である場合に、十分に水分残存率を下げられずゴムラテックス皮膜の一部がリーチング水中に懸濁する場合がある。一方、６０分を超えると製造効率が悪化するばかりでなく、水分残存率が下がりすぎて水溶性成分の滲出が好適に行われない場合がある。
尚、上記したとおり、凝固剤の種類や、凝固剤の濃度を選択することにより、水分残存率調整のための乾燥工程を省略したり、乾燥条件を緩和することが可能である。
【００２５】
上述の通り、本発明においてリーチングはゴムラテックス皮膜の加熱硬化前に行われるので、未硬化のゴムラテックス皮膜の一部がリーチング水中に懸濁しない条件でリーチングを行う必要がある。具体的なリーチング条件は特に限定されず、通常は水槽内の静水に浸漬することにより行われるが、ゴムラテックスの一部がリーチング水中に懸濁しない限り、流水やシャワーを用いることもできる。
リーチング時の水温は２０℃以上、好ましくは４０〜６０℃程度である。水温が２０℃未満ではリーチングの効率が悪くなり、水溶性成分を十分に滲出させるために長時間リーチングし続ける必要があるので作業効率が低下する。リーチング時における水温の上限はゴムラテックスが変質しない程度の温度である限り特に無く、６０℃を超える高温でリーチングすることも可能ではあるが、高温を維持するエネルギーコストが高く、またリーチング時間もエネルギーコストに見合う程には短縮できず、またブリスター現象が生じる場合がある。
【００２６】
リーチング時間についても特に限定されないが、通常は３０秒程度以上が好ましい。リーチング時間の上限は特にないが、１５分を超えてリーチングを行っても水溶性成分の滲出量は殆ど増加しなくなるので、１５分程度が好ましい。
【００２７】
本発明では、リーチングの後に加熱硬化を行う。加熱硬化の条件は通常のゴム手袋における加熱硬化と同様でよく、具体的には１００〜１５０℃で９〜６０分、好ましくは１２０〜１４０℃で１５〜３０分加熱することにより行う。しかしながら、いきなり上記の条件で加熱すればゴム手袋に含まれる水分が皮膜内で急速に気化してゴム手袋の品質に悪影響を与え、所謂ブリスター現象が発生することがあるため、高温で加熱硬化する前に、６０〜９０℃で３０〜６０分、好ましくは６０〜８０℃で３０〜４５分加熱して、皮膜の含水量を低くしておくほうが好ましい。
加熱硬化後は、定法により、脱型、水洗、乾燥して本発明の手袋が得られる。
【実施例】
【００２８】
以下、実施例に基づいて本発明を更に詳細に説明するが、本発明は以下の実施例に何ら限定されない。
【００２９】
実施例１
６０℃に加温した陶器製手型をメタノール１００重量部に硝酸カルシウムを９０重量部添加した凝固剤溶液に１０ｍｍ／ｓの速度で浸漬し、５秒経過後、同じく１０ｍｍ／ｓの速度で引き上げ、その手型を８０℃で１分間乾燥させた。
その後、表１の組成からなるラテックス配合液に手型を１０ｍｍ／ｓの速度で浸漬し、６０秒接触させ、１０ｍｍ／ｓの速度で引き上げ、２５℃で６分間乾燥させた。ゴムラテックス皮膜の水分残存率は７０．５％であった。
その後、２５℃の温水に４分間浸漬してリーチングを行い、引き上げて室温にて３分間乾燥させた。その後、スリップオン（アクリル樹脂・ポリウレタン樹脂混合ラテックス：ＬＥＡＧＹＧＡＲＤ  Ｕ−５ＳＲ  広野化学工業株式会社製）を被着させ、６５℃で６０分、１３０℃で３０分加熱硬化した。加熱硬化終了後、手型から離型し、水洗して乾燥させることによって手袋を得た。
得られたゴム手袋の膨潤率及び重量変化率を前記方法で測定したところ、それぞれ１２％、９８．６％であった。また、得られた手袋について、水に濡らしたときの滑止性を下記の方法で測定・評価した。測定・評価結果及びゴム手袋の作業条件を表２に示す。
【００３０】
【表１】
2014055389.tif 000002
【００３１】
水に濡らしたときの滑止性の評価：
両手に手袋を装着し、手袋表面を水に濡らして両手の掌同士を合わせて５秒間こすった後にガラス製のコップを持ったときの滑止性の評価を行った。評価はコップを持ったときに滑りが発生したか否かで判断し、滑りが発生しなかった場合を良、発生した場合を悪と評価した。
また、手袋の掌部の動摩擦係数をＡＳＴＭ  Ｄ  １８９４に準拠し、引張試験機を用いて測定した。詳細には、手袋から切り出した試験片（６３．５ｍｍ×６３．５ｍｍ）を重さ２００ｇの摩擦子に貼り付け、この摩擦子を水１ｍＬ塗布したステンレス板上で、１５０ｍｍ／分の速度で１３０ｍｍ摺動させ、この時の動摩擦係数を測定した。尚、前記ステンレス板は水平にセットされ、当該ステンレス板の表面はバフ鏡面仕上げしたものを用いた。本発明の水濡れ時における動摩擦係数は１．０以上であれば良く、１．２以上であれば好ましく、１．４以上であればより好ましい。
【００３２】
実施例２、３
リーチング時間をそれぞれ２分、０．５分に変更した他は実施例１と同様にしてゴム手袋を作製し、該手袋の膨潤率の算出、重量変化率の測定及び滑止性の評価を行った。得られた結果及びゴム手袋の作製条件を表２に示す。表２の結果から、リーチング時間が長いほど膨潤率が低くなることが判る。
【００３３】
【表２】
2014055389.tif 000003
【００３４】
実施例４〜７
リーチング温度をそれぞれ３０℃、３５℃、４０℃、４５℃に変更した他は実施例１と同様にしてゴム手袋を作成し、該手袋の膨潤率の算出、重量変化率の測定及び滑止性の評価を行った。得られた結果及びゴム手袋の作製条件を表３に示す。表３の結果から、リーチング温度が高いほど膨潤率が低くなることが判る。
【００３５】
【表３】
2014055389.tif 000004
【００３６】
実施例８〜１３
ラテックスの乾燥温度を９０℃に、乾燥時間を２分に、リーチング温度を４５℃に、リーチング時間を４分に変更した他は実施例１と同様にして実施例８のゴム手袋を作製し、該手袋の膨潤率を算出、重量変化率の測定及び滑止性を評価した。
また、リーチング時間をそれぞれ０．５分、１分、２分、６分、８分に変更した他は実施例８と同様にして実施例９〜１３のゴム手袋を作成し、該手袋の膨潤率の算出、重量変化率の測定及び滑止性の評価を行った。得られた結果及びゴム手袋の作製条件を表４に示す。表４の結果から、リーチング時間が長いほど膨潤率が低くなることが判る。
【００３７】
【表４】
2014055389.tif 000005
【００３８】
実施例１４〜１７、比較例１
ラテックスの乾燥時間をそれぞれ４分、６分、８分、１０分、１２分に変更した他は実施例８と同様にして実施例１４〜１７及び比較例１のゴム手袋を作製し、該手袋の膨潤率の算出、重量変化率の測定及び滑止性の評価を行った。得られた結果及びゴム手袋の作製条件を表５に示す。表５の結果から、ラテックスの乾燥時間が長いほど膨潤率が高くなり、ラテックス皮膜の水分残存率が１２％より小さいと手袋の膨潤率が１５％を超え、ゴム手袋の滑止性も悪化することが判る。
【００３９】
【表５】
2014055389.tif 000006
【産業上の利用可能性】
【００４０】
叙上のとおり、本発明によれば、加熱硬化前にリーチングを行うことにより界面活性剤が他の水溶性成分とともに効果的に滲出されるため、水中に浸漬しても寸法が変わりにくく、強度も低下しにくく、且つ、水濡れ時における滑止性も良好で把持力にも優れた手袋が提供される。